КЕРАМИЧЕСКИЙ ПИГМЕНТ
CERAMIC PIGMENT

Изобретение относится к технологии силикатов, а именно к составам керамических пигментов, которые могут быть использованы для декорирования фарфоровых, фаянсовых и стеклянных изделий.
2
2
3
2
3
2
3
Известен керамический пигмент, содержащий, мас.%: SiO 31,4-40,5; AlO 23,5-37,5; BO 1,3-1,9; СаО 1,2-1,8; CrO 25,8-35,1 [1].
Задачей изобретения является снижение температуры синтеза пигмента.
2
2
3
2
3
2
3
2
2
3
2
3
2
3
Технический результат достигается тем, что в керамическом пигменте, включающем SiO, AlO, BO, СаО, CrO, компоненты находятся при следующем соотношении, мас.%: SiO 50,0-54,0; AlO 8,0-12,0; BO 16,4-19,0; СаО 8,0-15,0; CrO 4,5-13,6.
Составы керамического пигмента приведены в таблице.
Взвешенные в указанных количествах сырьевые компоненты (кварцевый песок, глинозем, борная кислота, мел, оксид хрома) размалывают до остатка 0,1-0,2% на сетке №0063. Синтез пигмента проводят при 1000°C с выдержкой 30-45 мин, после чего размалывают до остатка 0,1-0,2% на сетке №005. Полученный пигмент используют по назначению.
Пигмент имеет зеленый цвет.
Источники информации
SU 1014804, С03С 1/04, 1983.